La présente invention concerne des perfectionnements apportés aux revt:ements de sols, plus particulièrement aux tapis non tissés ou tuf tés. Les tapis non tissés ou tuf tés sont ordinairement munis d'un dessous d'encollage destiné à lier les touffes du tapis et à empocher que celui-ci ne s'effiloche s'il est coupé. Ce dessous améliore également la résilience et la souplesse du tapis. Habituellement, on utilise des compositions de latex pour former le dessous de ces tapis mais de tels produits ont l'inconvénient que l'eau à tendance à imprégner le tapis et qu'elle doit être ensuite éliminée. Cet inconvénient peut être évité si l'on utilise une matière fusible mais un tel procédé est alors limité à des matières qui ont un point de fusion relativement bas. Ces matières ont tendance à donner des résultats médiocres en ce qui concerne certaines propriétés physiques comme la stabilité des dimensions et le "toucher" ou la souplesse. La présente invention a pour objet un procédé d'encollage (doublage) de tapis non tissés ou tuftdst procédé caractérisé en ce mulon applique aux tapis un composé ayant au moins deux groupes isocyanate et un composé ayant des groupes qui comportent des atomes d'hydrogène actifs, ce dernier composé pouvant réagir avec le composé à groupes isocyanate en formant un polyuréthane. Cette invention comprend aussi les tapis non tissés ou tuftés ayant un dessous en polyuréthane. Des composés qui ont des groupes comportant des atomes d'hydrogène actifs comprennent des polyéthers polyols, des poly-thioéthers et des polyesters Des polyéthers polyols appropriés sont par exemple les polyoxyéthylène-glycols, les polyoxypropylène-glycols et leurs copolymères, les polyoxyté tramé thylène-glycols ainsi que des triols comme les polyoxy- propylène-triols. Des polyesters appropriés sont ceux qui sont formés à partir de glycols ou de triols et d'acides dicarboxyliques comme l'acide adipique, l'acide phtalique et l'acide linolique dimérisé, ainsi que l'huile de ricin et ses dérivés, et les prépolymères formés à partir des matières ci-dessus. Le composé contenant des groupes isocyanate peut être un composé aromatique tel que le diisocyanate de tolylène, le 4.4t-diisocyanato-diphényl-méthane et le triisocyanato-triphényl-méthane, ou bien un composé aliphatique comme le diisocyanate dshexaméthylène, ou encore un prépolymère de l'un de ces composés. Lfisocyanate ou la matière contenant de l'hydrogène actif, ou les deux, peuvent comprendre des additifs, par exemple des catalyseurs, des charges et des produits destinés à régler la viscosité. Des exemples de catalyseurs pouvant être utilisés sont le phénate de sodium, l'oléate et l'octanoate de plomb, le dilaurate et ltoctanoate de dibutyleétain, la triéthylène- diamine et la N~éthyl-éthylène-diamine. Des exemples de charges appropriées sont le blanc (calcaire broyé) ,le carbonate de calcium, les argiles, silices, silicates, la farine de bois et le liège moulu. Des régulateurs de la viscosité sont le chlorure de méthylène, le trichloréthylène et la méthyléthyl-cétone. Les deux constituants de la composition peuvent être mélangés séparément et appliqués sur le dos du tapis au moyen d'un dispositif de mélange distributeur. Le produit mélangé peut entre pulvérisé ou déposé d'une autre manière sur le tapis, en un écoulement continu. Le dessous du tapis peut également être utilisé pour être stratifié avec une autre matière de dessous, par exemple une dtoffe ou une mousse. Si l'on n'utilise pas une matière de dessous supplémentaire, la composition peut être appliquée directement à un lé mobile de tapis et la couche de matière appliquée peut pâtre durcie par chauffage. La matière peut être applique d'une manière continue par pulvérisation ou elle peut titre appliquée directement et l'épaisseur peut être réglée au moyen d'une raclette, d'une racle en l'air ou de ces deux moyens, ou encore au moyen de rouleaux lécheurs. en peut également faire passer le tapis portant la matière appliquée non durcie dans l'écartement compris entre un rouleau et un cylindre de durcissement chauffé qui sert à la fois à régler l'épaisseur de la couche appliquée et à durcir cette couche. La surface du cylindré peut être en une matière appropriée non adhérente, par exemple un caoutchouc de silicone ou du polytétrafluoro-éthylène ou bien cette surface peut aussi titre lubrifiée en permanence avec un produit approprié destiné à empêcher l'adhérence. Lorsque le tapis est muni d'une etoffe de dosa cette étoffe peut être appliquée en continu sur Je dessous non durci. Si l'on veut obtenir un tapis ayant un dessous en mousse, on peut faire mousser pendant le durcissement la composition formant le polyuréthane ou bien on peut lier une couche de mousse avec le dessous du tapis, ce qui peut titre obtenu soit en fixant à ce dessous une couche de mousse préalablement formée, soit en lui appliquant une mousse humide, qui est gélifiée et durcie sur place Les exemples suivants, dans lesquels toutes les parties de matières représentent des parties en poids9 décrivent plus en détail cette invention, dont ils ne limitent aucunement la portée. EXEMPLE 1 : Polyoxypropylène-triol,poids moléculaire 6000 ioe, o Diisocyanate de tolylène 4,5 Dilaurate de dibutyl-étain 2 Après un durcissement de 6 8 8 minutes à la température de 70 C, on obtient avec ces matières une pellicule de caoutchouc mollet EXEMPLE 2 : Polyoxyéthylène-diol,poids moléculaire 2000 lOQO Triisocyanato-triphenyl-méthane 12,0 Phénate de sodium 2,0 Après un durcissement de 1 a 2 minutes à 700C, on obtient avec ces matières une pellicule de caoutchouc dur. Cette composition durcit plus rapidement que celle le de l'exemple 1 et de plus, sa viscosité étant plus faible, telle pénètre mieux Comme le module est plus élevé, le 1?toucher!? ou souplesse du tapis terminé est également différent, EXEMPLE 3 Polyoxypropylène-triol, poids moléculaire 3000 10090 Prépolymère d' isocyanate 420 Octanoate de plomb 2,5 Calcaire broyé 300,0 Trichloréthylène 2,0 Le prépolymère d'isocyanate utilisé se trouve dans le commerce sous l'appellation "Daltocel". Cette composition durcit en 1 minute à la température de 700C en formant une pellicule de caoutchouc dure. La charge utilisée confère un plus haut module à la pellicule et le trichloréthylène sert à régler la viscosité et, par conséquent, la pénétration. EXEMPLE 4 : Polyoxypropylène-triol,poids moléculaire 3000 100,0 Diisocyanate de tolylène 15,0 Eau t,O Calcaire 2oe,o Trichlordthylène 1,0 Octanoate stanneux 2?5 Cette composition durcit en 4 minutes à 700C en formant une mousse assez rigide. Les tapis qui sont munis de dessous conformément à la présente invention ont des propriétés améliorées, par exemple une meilleure solidité des dimensions et un toucher (souplesse) plus satisfaisant. REVEITDICATIOiSS 1.- Un procédé d'encollage (doublage) de tapis on tissés ou tuftés, procédé caractérisé en ce qu'on applique aux tapis un composé ayant au moIns deux groupes isocyanate et un composé ayant des groupes qui comportent des atomes d'hydrogène actifs, ce dernier composé pouvant réagir avec le composé ayant des groupes isocyanate en formant un polyuréthane. 2.- Un procédé selon la revendication 1, caractérisé en ce que le composé ayant des atomes dPhdrogene actifs est un polyester-polyol, en particulier un polye,ther-triol ou un polyéther-diol. 3.- Un procédé selon la revendication 1 ou 2, caractérisé en ce que le composé ayant des groupes isocyanate est un isocyanate aromatique, en particulier le diisocyanate de tolylène ou le triisocyanato-triphényl-méthane. 4.- Un procédé selon l'une quelconque des revendications précédentes, caractérisé en ce que le composé ayant des groupes isocyanate ou le composé ayant des atomes d'hydro- gène actifs, ou les deux, comprennent un catalyseur, en particulier le phénate de sodium, l'octanoate de plomb ou le dilaurate de dibutyl-étain 5.- Un procédé selon l'une quelconque des revendications précédentes, caractérisé en ce que le composé ayant des groupes isocyante ou le composé ayant des atomes d'hydrogène actifs, ou les deux, comprennent une charge, en particulier du calcaire broyé. 6.- Un procédé selon l'une quelconque des revendications précédentes, caractérisé en ce que l'un ou l'autre des composés ou les deux comprennent un régulateur de la viscosité, en particulier le trichloréthylène, 7.- Un procédé selon l'une quelconque des revendications précédentes, caractérisé en ce que la composition formant le polyuréthane est transformée en mousse de manière à obtenir un dessous du tapis en mousse de polyuréthane. 8.- Un procédé selon l'une quelconque des revendications 1 à 6, caractérisé en ce qu'on applique une couche de mousse sur le dessous en polyuréthane. 9.- Les tapis non tissés ou tuftés sur lesquels a été appliqué un dessous en polyuréthane par un procédé selon l'une quelconque des revendications 1 à 8.